(57)【要約】【課題】包装内の相対湿度を絶乾状態にできる血糖値検査チップ用の包装容器を提供することを目的とする。また、乾燥剤を装填する必要がなく、乾燥剤の装填ミスの心配がない包装容器を提供する。【解決手段】アルミニウム箔の片面にシリカゲル、塩化カルシウム、ゼオライト、生石灰、酸化アルミニウム、硫酸マグネシウム、焼き明礬の中から選ばれる１種の、或いは、２種以上を混合した乾燥剤を、重量比で５％以上、７０％以下なるように、ポリプロピレン、または、ポリエチレンのポリオレフィン樹脂に練り込んだ、混合樹脂からなるヒートシール性の樹脂層を設けた積層フィルムを用いて、血糖値検査薬が含浸された試験紙を装填した血糖値検査チップを包装したことを特徴とする。【選択図】図１
2012006651.tif 000002
【特許請求の範囲】
【請求項１】
アルミニウム箔の片面にシリカゲル、塩化カルシウム、ゼオライト、生石灰、酸化アルミニウム、硫酸マグネシウム、焼き明礬の中から選ばれる１種の、或いは、２種以上を混合した乾燥剤を、重量比で５％以上、７０％以下なるように、ポリプロピレン、または、ポリエチレンのポリオレフィン樹脂に練り込んだ、混合樹脂からなるヒートシール性の樹脂層を設けた積層フィルムを用いて、血糖値検査薬が含浸された試験紙を装填した血糖値検査チップを包装したことを特徴とする血糖値検査チップ用容器。
【請求項２】
前記乾燥剤がゼオライトであることを特徴とする請求項１に記載の血糖値検査チップ用容器。
【請求項３】
前記乾燥剤が酸化カルシウムであることを特徴とする請求項１に記載の血糖値検査チップ用容器。
【発明の詳細な説明】
【技術分野】
【０００１】
本発明は、血糖値検査チップ用容器に関するものである。
特に、糖尿病などの疾病の状態を確認するための、血糖自己測定用の試験紙を装填した検査チップを収める血糖値検査チップ用容器に関するものである。
【背景技術】
【０００２】
血糖値検査キットは、繰り返し、何回も検査する必要性から１回の使用で使い捨てする検査薬を含む試験紙が装填されているチップと、繰り返し測定できる検査機本体を分離することでコストを下げることが求められている。
【０００３】
チップに装填されている試験紙は、薬剤の水分による分解、反応などによる劣化によって生じる検査精度のバラツキをなくすため、チップに使用される包装材料には防湿性が求められる。それに対応したものとして、アルミニウム箔層、あるいは、金属酸化物蒸着層を設けた易開封性の包装体がある（特許文献１）。
【０００４】
また、検査薬を含む試験紙が装填されているチップと、乾燥剤をカップ型容器に同封して包装しているものがあるが、包装後に乾燥剤が同封されたかの確認ができない問題があるとともに、カップ型容器自体の防湿性はあるものの、長時間のうちに徐々に吸湿するため、製造から使用までの使用期間に制約が出てしまう問題がある。
【０００５】
公知文献を以下に示す。
【先行技術文献】
【特許文献】
【０００６】
【特許文献１】特開２００２−１０４５１４号公報
【発明の概要】
【発明が解決しようとする課題】
【０００７】
包装内の相対湿度を乾燥状態にできる、試験紙を内蔵する血糖値検査用容器（以下、単に「血糖値検査チップ」と言う）用の包装容器を提供することを目的とする。また、乾燥剤を装填する必要がなく、乾燥剤の装填ミスの心配がない包装容器を提供するものである。
【課題を解決するための手段】
【０００８】
本発明は係る課題に鑑みなされたものであり、請求項１の発明は、アルミニウム箔の片面にシリカゲル、塩化カルシウム、ゼオライト、生石灰、酸化アルミニウム、硫酸マグネシウム、焼き明礬の中から選ばれる１種の、或いは、２種以上を混合した乾燥剤を、重量比で５％以上、７０％以下なるように、ポリプロピレン、または、ポリエチレンのポリオレフィン樹脂に練り込んだ、混合樹脂からなるヒートシール性の樹脂層を設けた積層フィルムを用いて、血糖値検査薬が含浸された試験紙を装填した血糖値検査チップを包装したことを特徴とする血糖値検査チップ用容器である。
【０００９】
本発明の請求項２の発明は、前記乾燥剤がゼオライトであることを特徴とする上記の血糖値検査チップ用容器である。
【００１０】
本発明の請求項３の発明は、前記乾燥剤が酸化カルシウムであることを特徴とする上記の血糖値検査チップ用容器である。
【００１１】
本発明の血糖値検査チップ用容器は、アルミニウム箔の片面に乾燥剤を、重量比で５％以上、７０％以下で、ポリオレフィン樹脂に練り込んだ混合樹脂からなるヒートシール性の樹脂層を設けた積層フィルムを用いて、血糖値検査薬が含浸された試験紙を装填した血糖値検査チップを包装しているので、長期間保存しても、チップ内に収納された試験紙が、吸湿などにより劣化せず、また、乾燥剤の装填ミスの心配がない。
【発明の効果】
【００１２】
長期間保存しても、包装内の相対湿度を乾燥状態にできる、また、乾燥剤を装填する必要がなく、乾燥剤の装填ミスの心配がない。
【図面の簡単な説明】
【００１３】
【図１】本発明の血糖値検査チップ用容器の一例に用いる積層フィルムの層構成を模式的に示した説明図である。
【発明を実施するための形態】
【００１４】
以下本発明を実施するための形態につき説明する。
図１は、本発明の血糖値検査チップ用容器の一例に用いる積層フィルムの層構成を模式的に示した説明図である。
【００１５】
図１のように、本発明の血糖値検査チップ用容器に用いる積層フィルムは、容器外側より、基材フィルム層１、印刷層２、接着層３、アルミニウム箔層４、接着層５、混合樹脂からなるヒートシール性の樹脂層６の順に、積層されている。
【００１６】
図のように、アルミニウム箔層４の内側に、接着層５を介して、混合樹脂からなるヒートシール性の樹脂層６が設けられている。混合樹脂からなるヒートシール性の樹脂層６の混合樹脂は、ポリオレフィン樹脂に乾燥剤が配合されているものである。
【００１７】
ポリオレフィン樹脂としては、低密度ポリエチレン、中密度ポリエチレン、高密度ポリエチレン、エチレン−αオレフィン共重合体、ポリプロピレン、プロピレン−エチレンランダム共重合体、プロピレン−エチレンブロック共重合体、プロピレン−αオレフィン共重合体、シクロペンタジエンやノルボルネンなどの環状オレフィンを共重合させた、エチレン−環状オレフィン共重合体、エチレン−酢酸ビニル共重合体あるいはその部分または完全けん化物、エチレン−（メタ）アクリル酸共重合体あるいはこのエステル化物、あるいはイオン架橋物、エチレン−（メタ）アクリル酸−（メタ）アクリル酸エステル三元共重合体などから選定することが可能である。
【００１８】
また、これらポリオレフィン樹脂の２種以上のブレンド物でも構わない。これらのポリオレフィン樹脂には、さらに各種添加剤、例えば酸化防止剤、難燃剤、スリップ剤、アンチブロッキング剤、分散剤、光安定剤など各種添加剤を配合してもかまわない。
【００１９】
使用する乾燥剤としては、水分を吸収する能力を有するシリカゲル、塩化カルシウム、ゼオライト、酸化カルシウム（生石灰）、酸化アルミニウム、硫酸マグネシウム、焼き明礬などが好ましく用いられる。更に好ましくは、吸収能力や吸収速度などの加工性からゼオライトあるいは酸化カルシウムである。
【００２０】
乾燥剤とポリオレフィン系樹脂を配合した混合樹脂には、分散剤としてポリオレフィン系ワックスなど、乾燥剤の表面処理剤として脂肪酸として分岐脂肪酸、環状脂肪酸、ヒドロキシル脂肪酸など、任意で添加剤を使用することができる。
【００２１】
乾燥剤とポリオレフィン系樹脂を配合した混合樹脂の製造方法としては、目的に応じて、前述の成分を１種または２種以上を混合した乾燥剤を５〜７０ｗｔ％、熱可塑性樹脂３０〜９５ｗｔ％になるように調整した材料をリボンミキサー、タンブラーミキサー、ヘンシェルミキサーなどを用いてドライブレンドし、単軸押出機、二軸押出機などの押出機、バンバリーなどの混練機を用いて、融点以上２８０℃以下、好ましくは２６０℃以下で混練すればよい。
【００２２】
混合樹脂からなるヒートシール性の樹脂層６の厚み、内部の層構成、乾燥剤の配合量は、目的とする防湿性や製膜加工しやすさなどから、適宜、設定すればよい。
【００２３】
混合樹脂からなるヒートシール性の樹脂の製膜は、インフレーション製膜、Ｔダイキャスト製膜等の各種製膜法により得られるが、これに限定されるものではない。また、その厚みは、加工性や、容器としての物性から、好ましくは約１０〜１００μｍの厚み範囲がよい。
【００２４】
混合樹脂からなるヒートシール性の樹脂層６の層構成としては、加工性やチップへの汚染を防止する点から容器の最内層側に乾燥剤が練り込まれた層がないことが好ましく、３層以上の共押しフィルムの中間層に設定することが好ましい。
【００２５】
アルミニウム箔層４との貼り合せ方法は、接着層５として接着剤を使用した、ドライラミネーション方法、ノンソルラミネーション方法、または、接着層５としてポリエチレン、ポリプロピレンなどのポリオレフィン樹脂を、アルミニウム箔と、混合樹脂からなるヒートシール性の樹脂フィルムとの間に押出すエクストルージョン方法など可能であり、これに限られることはない。
【００２６】
基材フィルム層１として延伸されたポリプロピレン、ポリエステルなどの基材フィルムをアルミニウム箔層４の外側に貼り合せても構わない。また、検査チップが硬く、鋭利な場合はナイロンフィルムなどを貼り合せて構わない。また、基材フィルム層１の内面側に、印刷層２を設けても良い。
【００２７】
基材フィルム層１、あるいは、印刷層２を設けた基材フィルム層１と、アルミニウム箔層４との、貼り合せ方法は、接着層３として接着剤を使用した、ドライラミネーション方法、ノンソルラミネーション方法、または、接着層３としてポリエチレン、ポリプロピレンなどのポリオレフィン樹脂を、アルミニウム箔と混合樹脂からなるヒートシール性の樹脂フィルムの中間に押出すエクストルージョン方法など可能であり、これに限られることはない。
【実施例】
【００２８】
以下、本発明の具体的実施例について説明する。
【００２９】
＜チップ＞
外径１０ｍｍで、長さ１５ｍｍの円筒形状のチップをポリプロピレンにて作成した。
【００３０】
＜積層フィルム＞
（Ａ）３Ａ型ゼオライトを５０ｗｔ％混合したポリエチレンの混合樹脂からなるヒートシール性の樹脂層６として、６０μｍのシーラントフィルムを製膜した。ＰＥＴ１２μｍと、アルミニウム箔１５μmと、このシーラントフィルム６０μｍとを、この順にそれぞれドライラミネート接着剤を介して積層して、積層フィルムを得た。
（Ｂ）酸化カルシウム（ＣａＯ）を５０ｗｔ％混合したポリエチレンの混合樹脂からなるヒートシール性の樹脂層６として、６０μｍのシーラントフィルムを製膜した。ＰＥＴ１
２μｍと、アルミニウム箔１５μmと、このシーラントフィルム６０μｍとを、この順にそれぞれドライラミネート接着剤を介して積層して、積層フィルムを得た。
（Ｃ）ＰＥＴ１２μｍと、アルミニウム箔１５μmと、ＬＤＰＥ６０μｍとを、この順にそれぞれドライラミネート接着剤を介して積層して、積層フィルムを得た。
（Ｄ）３Ａ型ゼオライトを５０ｗｔ％混合したポリエチレンの混合樹脂からなるヒートシール性の樹脂層６として、６０μｍのシーラントフィルムを製膜した。ＰＥＴ１２μｍと、このシーラントフィルム６０μｍとを、この順にそれぞれドライラミネート接着剤を介して積層して、積層フィルムを得た。
（Ｅ）ＰＥＴ１２μｍと、ＬＤＰＥ６０μｍとを、この順にそれぞれドライラミネート接着剤を介して積層して、積層フィルムを得た。
【００３１】
＜実施例１＞
チップ、及び、湿度センサーを、（Ａ）の積層フィルムを用いた４方シール袋に密封した。
【００３２】
＜実施例２＞
チップ、及び、湿度センサーを、（Ｂ）の積層フィルムを用いた４方シール袋に密封した。
【００３３】
以下に、本発明の比較例について説明する。
【００３４】
＜比較例１＞
チップ、及び、湿度センサーを、（Ｃ）の積層フィルムを用いた４方シール袋に密封した。
【００３５】
＜比較例２＞
チップ、及び、湿度センサーを、（Ｄ）の積層フィルムを用いた４方シール袋に密封した。
【００３６】
＜比較例３＞
チップ、及び、湿度センサーを、（Ｅ）の積層フィルムを用いた４方シール袋に密封した。
【００３７】
尚、湿度センサーには、吸湿すると、青色から、ピンク色に変色する、ＤＥＳＩＣＣＡＲＥ社製のＨＵＭＩＤＩＴＹ  ＩＮＤＩＣＡＴＥＲ  ５〜１５％ＲＨタイプを用いた。
【００３８】
＜評価項目＞
評価項目１：実施例１、２、及び、比較例１から３の、チップ、及び、湿度センサーを、密封した４方シール袋を、６０℃７５％で６ヶ月保存した後、血糖値測定を行った。
保存前のチップを用いて測定した血糖値とのズレの有無を確認し、ずれていないものを○、ずれているものを×とした。
評価項目２：評価項目１と同様に保存した後、湿度センサーの変色を確認した。変色していないものを○とし、湿度が５％以上になり、変色したものを×とした。
【００３９】
評価結果を表１にまとめた。
【００４０】
【表１】
2012006651.tif 000003
＜比較結果＞
本発明の実施例１、及び、実施例２は、評価項目１及び評価項目２についてはいずれも良好な結果であった。一方、比較例１は、評価項目１では、保存前のチップを用いて測定し
た血糖値と、保存後に測定した血糖値でズレがあった。また、湿度センサーの変色が認められ、包装内の相対湿度を乾燥状態に保つことができなかった。
【符号の説明】
【００４１】
１・・・基材フィルム層
２・・・印刷層
３、５・・・接着層
４・・・アルミニウム箔層
６・・・混合樹脂からなるヒートシール性の樹脂層
【図１】
2012006651.tif 000004